(57)【要約】【課題】数〜数１０μｍと極めて薄い被切断物である板材を、切断面にバリやカエリが極めて小さい状態で打抜ける、クリアランスの極めて小さい打抜き金型を提供する。また、その金型を安価に製造する方法、パンチ先端をきわめて低いコストにて得ることを課題とする。【解決手段】まず、パンチＰのパンチ基材Ｐ１と、ダイＤのダイ穴Ｄ１で、パンチ基材Ｐ１に接合された先端薄板６を打抜く。先端薄板６はパンチ基材１に設けられたパンチ薄板Ｐ２となり、パンチ基材Ｐ１と合わせて、ダイ穴Ｄ１とのクリアランスが極めて小さいパンチＰを構成する。続いて、得られたパンチＰとダイＤにて、数〜数１０μｍときわめて薄い被切断物である板材を打抜く。【選択図】図１
2015188966.tif 000002
【特許請求の範囲】
【請求項１】
パンチとダイの一軸上の相対運動にて薄い被切断物を打抜く打抜き金型であって、
前記パンチが少なくとも
前記被切断物と直接接さないパンチ基材部と、
前記パンチ基材に接合され、前記被切断物と接するパンチ先端部とを有し、
前記パンチ先端部は薄板を前記パンチ基材と前記ダイとで打抜いて得られる
打抜き金型。
【請求項２】
前記パンチ先端部とダイとのクリアランスが０μｍ超、１０μｍ以下である請求項１に記載の打抜き金型。
【請求項３】
前記パンチ先端部と前記パンチ基材との接合が接着剤による接合である請求項１または請求項２のいずれか１項に記載の打抜き金型。
【請求項４】
前記パンチ先端部が鉄材、ステンレス材、銅材、硬質プラスチックのいずれかである請求項１から請求項３のいずれか１項に記載の打抜き金型。
【請求項５】
前記パンチ先端部の厚さが５〜５００μｍの範囲である請求項１から請求項４のいずれか１項に記載の打抜き金型。
【請求項６】
前記パンチ先端部の厚さが、
打抜き運動中の前記パンチ基材と前記ダイとの最短距離よりも大きい請求項５に記載の打抜き金型。
【請求項７】
前記パンチ基材と前記ダイとのクリアランスは、−３０μｍ〜３０μｍの範囲である請求項１から請求項６のいずれか１項に記載の打抜き金型。
【請求項８】
前記パンチ基材部のロックウェル固さＡスケールをＨＰ１（ＨＲＡ）、
前記パンチ先端部のロックウェル固さＡスケールをＨＰ２（ＨＲＡ）、
前記ダイを構成する材料のロックウェル固さＡスケールをＨＤ（ＨＲＡ）と表した際に、
ＨＤ＞ＨＰ２≧ＨＰ１
の関係を満たす、請求項１から請求項７のいずれか１項に記載の打抜き金型。
【請求項９】
前記パンチ基材部のロックウェル固さＡスケールをＨＰ１（ＨＲＡ）、
前記パンチ先端部のロックウェル固さＡスケールをＨＰ２（ＨＲＡ）、
前記ダイを構成する材料のロックウェル固さＡスケールをＨＤ（ＨＲＡ）と表した際に、
ＨＤ≧ＨＰ１＞ＨＰ２
の関係を満たす、請求項１から請求項７のいずれか１項に記載の打抜き金型。
【請求項１０】
−３０μｍ〜３０μｍのクリアランスを有するパンチ基材とダイを用いて、少なくとも以下の１．から３．の工程を有する打抜き金型の製造方法。
１．パンチ基材とダイの最接近時の距離を０超え１００μｍ以下に設定する工程
２．パンチ基材の先端面に厚さが５〜１００μｍ、かつ、１．での最接近の距離より厚い薄板を接合する工程
３．パンチ基材とダイとを一軸上で相対接近させて、薄板部分の厚さの全部または一部のみをダイと嵌合させて打抜き、抜きカスを除去して、パンチ先端部材を得る工程
【発明の詳細な説明】
【技術分野】
【０００１】
本発明は、パンチとダイの相対的な一軸上の往復運動により、シート状のワークに打抜き加工を施す薄板打抜き用金型に関するものである。
【背景技術】
【０００２】
例えば５〜１００μｍと薄い被切断物（以下単に「ワーク」と記載することもある）から、多数の同一形状を打ち抜く工程には、パンチとダイの直線的な往復運動により打抜く、打抜き金型（以後、単に「金型」とも表記する）方式が用いられることが多い。ワークの材質は様々であるが、例えば金属箔、極めて薄い樹脂材、薄いフイルム、またはこれらに無機物を積層したような材質が挙げられる。
【０００３】
打抜き金型はロータリーカッター方式による打抜き装置と比較して、稼動の最高速度では劣る場合が多いが、製造に費用が掛からず、大掛かりな設備が必要ないことから、装置導入のコストを下げることが可能であり、有効な装置である。
【０００４】
打抜き金型の製造の際に、要点の一つに「クリアランス」の大きさがある。
【０００５】
クリアランスは、パンチとダイが嵌合状態になった場合の隙間の幅を指す。この幅の設定はどのようなワークを用いるかによって、許容される範囲が大幅に異なってくる。一つの目安であるが、非特許文献１には「被切断物（ワーク）の厚さに対して５〜１０％が許容範囲である」という旨の記載がある。この範囲内であれば、良好な切断ができるが、この範囲を超えてクリアランスを大きく設けると、ワークはパンチとダイの間に巻き込まれて変形したり、切断面端部に大きなバリやカエリが発生したりして品質が著しく低下する。
【０００６】
打抜き金型を設計、製造する場合、このクリアランスの大きさは製造コストを大きく左右する。当然、ワークが薄くなり、求められる精度が高くなるほどに、精密な加工や位置合わせが必要となるために製造コストは上昇する。一般にはクリアランスが２０μｍ以上であれば製造は容易であり、１０〜２０μｍ程度では製造コストが若干上がり、１０μｍ以下であればコストは非常に高くなり、５μｍ以下ともなれば製造自体が困難となる。
【０００７】
一方で、ワークの厚さが例えば５〜１００μｍである場合は、非特許文献１の数値を用いれば、適当なクリアランスは最大でも０．５〜１０μｍとなり、この値は前記のとおり金型製造に特段のコストがかかるか、製造が困難となる値となる。
【０００８】
特許文献１にはワークと重ねた樹脂などの中間体を用いるか、ワーク自体が非金属層を有する場合に、パンチとダイを嵌合させることなく打抜く方法が示されている。この方法は、確かに嵌合しないためにダイとパンチのクリアランスは厳密に管理する必要は無いが、ワークが非金属層を有する積層構造の場合か、切断用の中間体を別に準備する必要があり、適用できないか打抜きに要するコストが上がるという問題がある。
【先行技術文献】
【特許文献】
【０００９】
【特許文献１】国際公開公報  ＷＯ２０１０／０１３８１８号公報
【非特許文献】
【００１０】
【非特許文献１】橋本明著、「プレス作業と型工作法 新版」、第７版、日刊工業新聞社、昭和５０年４月３０日、ｐ３５
【発明の概要】
【発明が解決しようとする課題】
【００１１】
ワークが極めて薄い金属箔、樹脂、フイルム、またはこれらに無機物を積層したようなものである場合、一般的な金型でこれをバリやカエリが押さえられた状態で良好に打抜くのは困難である。これは、許容されるクリアランスの問題であり、クリアランスが狭くなるほどに金型の製造は困難となり、製造コストも上がる。
【００１２】
この問題を解決するためには、中間体を使用する方法が提案されているが、前述のようにどうしても打抜きのコスト高を招く。
【００１３】
本発明は、金型そのものの製造費用、ワークの打抜きの費用を高くすることなく、あるいは下げて、薄いワークを良好に打抜く金型を得ること、また、その金型のパンチ先端部を製造することを目的とする。
【課題を解決するための手段】
【００１４】
本発明による打抜き金型は、
パンチとダイの一軸上の相対運動にて薄い被切断物を打抜く打抜き金型であって、
前記パンチが少なくとも
前記被切断物と直接接さないパンチ基材部と、
前記パンチ基材に接合され、前記被切断物と接するパンチ先端部とを有し、
前記パンチ先端部は薄板を前記パンチ基材と前記ダイとで打抜いて得られる
打抜き金型
とすることにより、前記課題を解決した。
【００１５】
また、本発明ではその金型を安価に製造する方法を提案する。
【発明の効果】
【００１６】
本発明の金型によれば、極めて低コストでパンチとダイのクリアランスを０〜１０μｍ程度、より好ましくは５μｍ以下とすることができ、金属製などの薄いワークをバリやカエリを極めて小さく切断することが可能となる。
【００１７】
また、本発明の金型の製造方法によれば、パンチとダイとのクリアランスが極めて小さい金型を、安価に製造することができる。さらに、パンチが摩耗した際の交換費用も極めて低く、交換を短時間とすることができる。
【図面の簡単な説明】
【００１８】
【図１】本発明の金型全体の模式図
【図２】本発明の金型のパンチの詳細模式図
【図３】薄板をパンチ基材に接合した状態の模式図
【図４】パンチ用薄板の形成方法の模式図
【図５】本発明の打ち抜きの模式図
【図６】従来技術と本発明のパンチ寸法の許容サイズ
【図７】異なるクリアランスでのパンチ用薄板の形成の模式図
【図８】所望のワーク打抜き形状の一例
【図９】本発明の金型によるワーク打抜きの模式図
【図１０】本発明のパンチ先端部（Ｐ１、Ｐ２）の写真
【図１１】本発明の打抜き金型で打抜いたアルミ箔の切断面写真
【発明を実施するための形態】
【００１９】
以下、図面を参照しながら本発明の実施形態を説明する。
【００２０】
図１は本発明の打抜き金型１００の全体の模式図である。パンチまたはダイが一軸方向（図では縦方向）に相対的に移動し、両者の接近の際にその間に挟まれているワークＷが打抜き切断される。
【００２１】
Ｐはパンチであり、Ｄはダイである。パンチＰの外形とダイＤの内形（ダイ穴）はワークを打抜きたい形状とほぼ同じ形状を有している。
【００２２】
図２に先端部付近を示すように、パンチＰはパンチ基材部Ｐ１と、先端にパンチ薄板Ｐ２を有する。
【００２３】
パンチ基材部Ｐ１は、ワークＷを打抜きたい形状と同様の形状の断面を有し、端面はエッジが立った状態、いわゆる「ピン角」の状態が望ましい。面取りがあると切断中のワークがそれに倣い、塑性変形して切断面が乱れる可能性があるためである。
【００２４】
パンチ先端のパンチ薄板Ｐ２の詳細は後述する。
【００２５】
ダイＤはワークＷを打抜きたい形状の凹部のダイ穴Ｄ１を有する。ダイ穴Ｄ１は図１に示すダイの平坦面２（点線で表示）から凹んだ部分である。ダイ穴Ｄ１のエッジも面取りなどが無く、いわゆる「ピン角」の状態が望ましい。面取りがあると切断中のワークがそれに倣い、切断面が変形する可能性がある。ダイ穴Ｄ１のエッジも、パンチと同様に、ワークＷを打抜きたい形状と同様の形状を有する。
【００２６】
パンチとダイは、パンチＰおよびダイ穴Ｄ１の嵌合により、その間に挟まれたワークＷを打抜き切断する。
【００２７】
次に、パンチ先端のパンチ薄板Ｐ２について説明する。
【００２８】
パンチ基材Ｐ１先端に、薄板６を固定する。例として、長方形の薄板６をパンチ基材Ｐ１の表面に固定した模式図を図３に示す。固定の手段は接着やロウ付けなど（固定部は図３の３）、公知の手段で行えばよいが、後に剥がすことになるために、着脱が簡単な方法が望ましい。
【００２９】
薄板６の厚さは特に限定されるものではないが、パンチ基材Ｐ１とダイＤにて打抜ける厚さである必要がある。そのために、現実的には５〜５００μｍ程度となる。さらに、パンチ基材Ｐ１とダイは、パンチ基材Ｐ１はダイ穴Ｄ１と嵌合せず、薄板６はダイ穴Ｄ１と嵌合する状態で薄板６を打抜く。よって、この面から述べれば、薄板６の厚さは、パンチ基材Ｐ１とダイ穴Ｄ１の稼働中の最短距離よりも厚いという条件が加わる。
【００３０】
図４（１）〜（４）に示すように、パンチ基材Ｐ１先端に薄板６を固定した状態で、まず、薄板６をパンチ基材Ｐ１とダイにて打ち抜く。この際は薄板６とダイ穴Ｄ１の間に樹脂などの薄い中間体を用いてもよい。打抜きにより、パンチ基材Ｐ１先端の薄板６が残り、金属板の他の部分（抜きカス５）は分離されるため、そのまま除去する。この際はパンチ基材Ｐ１がダイ穴Ｄと嵌合せず、薄板６のみが嵌合して打抜かれるような位置関係とする。嵌合の量は、０を超え、薄板６の厚さ以下である。
【００３１】
こうしてパンチ基材Ｐ１先端に、先端薄板６が設けられた構造となる。この薄板６は、既にダイ穴Ｄ１と嵌合しているために、薄板６とダイ穴は図５に示すように嵌合状態となり、接触程度はしても互いに干渉しない。この薄板６がパンチ薄板Ｐ２となる。また、この「基材Ｐ１＋パンチ薄板Ｐ２」がパンチＰとなる。
【００３２】
パンチの詳細な模式図を図２に示す。
【００３３】
まずパンチ基材Ｐ１については、まずダイ穴Ｄ１と同様の輪郭形状、エッジの輪郭形状を持つ必要がある。但し、パンチ基材Ｐ１とダイ穴Ｄ１は嵌合、接触するわけではないために、例えば数μｍ以内というように厳密に形状を一致させる必要は無い。おおよそ３０μｍ以内で、ダイ穴Ｄ１のエッジと同様のエッジ形状を有していればよい。この精度であれば、特別な加工を必要とせずに、一般的な工業用加工機で十分に整形、安価に加工が可能である。
【００３４】
次にパンチの先端薄板Ｐ２（または「パンチ薄板Ｐ２」と表記する）について説明する。
【００３５】
パンチ薄板Ｐ２は前述のように、パンチ基材Ｐ１先端に設けられる。パンチ基材Ｐ１とパンチ薄板Ｐ２は、パンチ薄板Ｐ２を打抜いて成形する前に図３のように接着剤による接合や、ロウ付けなどの手段により一体化させておく。この状態でパンチ薄板Ｐ２用の薄板６を打抜いて形成される。前述のように、薄板６の厚さは、パンチ基材Ｐ１とダイ穴Ｄ１の最短距離よりも大きい。そのために、薄板６の打抜き時には、薄板６はダイ穴Ｄ１のエッジよりも内部に入り込み、薄板６とダイ穴Ｄ１は嵌合状態となる。この際に、ダイと勘合するために、薄板６はダイ穴Ｄ１の寸法形状にて的確に打抜かれる。図４（１）〜（４）に打抜き時の模式図を示す。パンチはこのように、薄板６を打抜き、パンチ薄板Ｐ２を形成するのであれば極めて簡単に、ダイ穴Ｄ１と嵌合するパンチ薄板Ｐ２を得ることができる。また、パンチ薄板Ｄ２は、一度ダイと嵌合しているために、ダイ穴に極めて近い形状に打抜かれている。そもそも打抜き金型では、パンチの外形とダイの内形が異なる場合、打ち抜かれるワークはダイの形状に倣って打抜かれる。よって、この方法によれば、パンチ薄板Ｐ２はダイと接触しないか、厳密には接触はしてもそれ以上干渉を広げることがない、クリアランスを極限まで縮めた、理想的な形状とできる。
【００３６】
このパンチ薄板Ｐ２の形成容易性について、従来技術と比較する。
【００３７】
従来技術では、パンチとダイをそれぞれ機械加工して製造するために、そのクリアランスを小さくするためには、金型の製造、組み付け、位置決めに多大な時間を要していた。具体的には、金型の研削加工を行ない、実際にパンチとダイを組み付けして、その嵌合具合を見た上で分解し、更にクリアランス調整のために金型の研削を行うということを繰り返し行なう必要がある。これを繰り返して初めてクリアランスが例えば５μｍ以下の金型を得ることができる。
【００３８】
また、パンチやダイの消耗や欠けが一端生じれば、その金型は使用不可となり、研削加工からまたやり直す必要が生じていた。このような補修や調整中は、金型の使用ができないために、ワークの打抜きラインは長時間止める必要があり、使用の上でも問題があった。
【００３９】
一方、本発明の金型およびその製造方法であれば、クリアランスを狭くするために特段の作業を行なう必要が無い。前述のように、従来の技術では、金型のクリアランス設定はそれが狭くなるほど多大な製造費用を伴うことになる。本発明の金型は、そもそもこの金型のパンチとダイとのクリアランスを狭くする必要が無い。パンチ薄板をパンチ基材とダイとが非嵌合状態で打抜けさえすればそれで十分である。また、パンチ基材部とダイはそもそも嵌合しないために、ダイの内径をパンチよりも大きく作る必要すらなく、パンチの外径が上回っていても構わない。パンチ基材とダイとの許容されるクリアランスは±３０μｍ程度である。この範囲となっていれば、先端薄板となる薄板をダイの形状どおりに打抜くことができる。打抜かれた先端薄板は、打抜かれる際にダイと勘合しているために、ダイとのクリアランスの極めて小さい形状となっている。
【００４０】
ダイを基準（原点０μｍ）として、パンチ薄板を用いない従来技術と、パンチ先端薄板を用いる本発明のダイ基材が許容される寸法を図６に示す。ワークの厚さは２０μｍの例を示す。図７にはクリアランスがプラスの場合（１）、ゼロの場合（２）、およびマイナスの場合（３）の形成されたパンチ先端の模式図を示す。両者の比較により、本発明の金型の製造容易性が優れていることが確認できる。
【００４１】
また、従来の金型であれば、パンチの交換が非常に困難である。ダイとパンチは両者のクリアランスを小さくする修正を行いながら製作するために、パンチとダイは他の個体とはクリアランスを維持できず、いわゆる「一点物」となる。そのために、交換が容易ではなくなり、結果としてパンチ、ダイ共に耐摩耗性の高い、超硬合金などの硬質の材料を使用することになる。ところが、金型に使うような硬い材料は、一般的に硬さが上がれば耐チッピング性が低下するというトレードオフの関係を有する。交換頻度を下げようとして硬さの高い材質を用いればチッピングの危険性が高まり、硬さの低い材質を用いれば摩耗により交換が必要になる。これらのどちらかを選択する必要に迫られる。
【００４２】
一方、本発明の金型であれば、パンチ先端の交換は非常に簡単であり、短時間で行なうことができる。また、パンチが簡単に交換可能であるために、パンチの材質とダイの材質を、パンチを柔らかく、ダイを硬くといった組合せが可能になる。こうすれば、パンチ（の先端部材）の取替えを前提とした運用ができるようになり、パンチ先端は「一日で交換」「３００ショットで交換」などとすることも可能である。従来の金型と異なり、パンチの摩耗や破損に対して極めてすばやく対応でき、ワークの打抜き装置としての稼働率も著しく高くできる。
【００４３】
薄板６の材質は、ワークＷの材質にもよるがステンレス、銅、工具鋼などの硬質の金属やプラスチックなどを使うことがより適している。パンチ薄板Ｐ２はワークＷと直接接する上、剪断力をかけるために、繰り返しの使用によりエッジ部近辺に摩耗が生じる。そのために、摩耗に強いこれらの材質が適している。また、打抜きの際にエッジの形状が崩れるような材質や、打抜きが困難な材質はやはり好ましくない。そのために、ワークＷの材質よりも硬く、後述の理由により、ダイ穴Ｄ１周辺の材質よりも柔らかい材料が最も好ましい。
【００４４】
パンチ薄板Ｐ２が摩耗し、打ち抜いたワークＷの断面品質が維持できない場合は、パンチ薄板Ｐ２をパンチ基材Ｐ１より剥がし、新しい薄板６を接合、打抜きすればよい。つまり、パンチＰの交換は新たにダイＤとクリアランスを調整したパンチを製造する場合と比較すると、コストが掛からないだけでなく、極めて短時間で行なうことが可能である。
【００４５】
パンチ基材Ｐ１の材質は、応力が掛かったときに変形が少なく、薄板６を打ち抜ける材質であればよい。そのために、例えば製造費用の高くない、鉄材で十分であるし、長期間にわたる仕様を考えている場合は更に硬い超硬合金などの使用もできる。
【００４６】
ダイ穴Ｄ１の周辺の材質は、ワークＷの打抜きに必要な鋭いエッジを維持するために、変形の起こりにくい材料が好ましい。また、パンチ基材Ｐ１とは異なり、ワークＷに剪断力をかける際には常に応力を受ける部分であるために摩耗しやすい使用環境となる。また、パンチ薄板Ｐ２ほど交換が容易ではないために、やはりできるだけ摩耗の少ない材質を使用するのが好ましい。そのため、ダイ穴Ｄ１のエッジ部周辺、少なくともエッジから数ｍｍ以上は超硬合金、工具鋼、セラミックスなどで製造することが望ましく、さらにＤＬＣ（ダイヤモンドライクカーボン）やＴｉＮなどのセラミックスコーティングを施していてもよい。摩耗についてはパンチ基材Ｐ１、パンチ薄板Ｐ２、ダイ穴Ｄ１の中で最も進行しやすい状態での使用となるために、パンチ基材Ｐ１やパンチ薄板Ｐ２よりも硬さの高い材質を用いることが適している。
【００４７】
以上に述べたそれぞれの部材の硬さをまとめると、硬さをロックウェル硬さＡスケール（ＨＲＡ）で表した場合に、ダイ穴Ｄ１を構成する材料を最も硬くすることが適している。パンチ薄板Ｐ２はダイ穴を構成する材料と同等の応力が掛かるために、ある程度硬い材質が望ましいが、
１．パンチ基材Ｐ１とダイ穴Ｄ１にて打ち抜く必要がある
２．パンチ薄板Ｐ２は交換が容易である
の理由により、ダイ穴Ｄ１を構成する材料ほどは硬い必要が無く、また、あまり硬い材質であれば打抜けない。
【００４８】
さらに、パンチ基材Ｐ１は直接ワークＷの打抜きに使用されるわけではなく、パンチ先端交換の際に薄板６を打ち抜くことができれば十分である。そのためにパンチ薄板Ｐ２と同等か、より硬くない材質を選択できる。よって、ダイ穴Ｄ１を構成する材料のロックウェル固さＡスケールで表した値をＨＤ（ＨＲＡ）、同じくパンチ基材Ｐ１をＨＰ１（ＨＲＡ）、パンチ薄板Ｐ２をＨＰ２（ＨＲＡ）とした場合には、
ＨＤ＞ＨＰ２≧ＨＰ１
を満たすことが、製造コストや、部品交換の面から最も望ましい。
【００４９】
また、上に述べた組合せの他に、
ＨＤ≧ＨＰ１＞ＨＰ２
を満たす組合せが有効な場合もある。
【００５０】
この組合せは、パンチ基材Ｐ１の硬さをダイＤの硬さと同等以下、パンチ薄板Ｐ２よりも高くしたことに特徴がある。ダイＤの硬さが最も高いのは前記と同じ理由であるが、
パンチ基材Ｐ１の硬さを高くすることにて、より長期間パンチ基材Ｐ１自体を加工することなく打抜き金型を使用できる。また、パンチ先端Ｐ２として硬い材料や厚い材料を選択する場合はパンチ基材Ｐ１をある程度硬い材質とする必要が生じる。この組合せは、ワークが銅、ステンレスなどの比較的打抜きしにくい材質の場合や、リードフレーム材の場合に特に有効である。
【００５１】
打抜かれるワークＷについては、５〜１００μｍ程度の金属薄板、薄い樹脂、無機物のシート、またはこれらに塗布剤が塗布されたワークＷであっても良好な切断品質を得ることができる。
【実施例】
【００５２】
（実施例１）
（パンチ先端部（パンチ薄板）の形成）
ワークとして厚さが２０μｍの鉄板を準備し、ここから図８に示すようなＬ字型のパーツＷ１を打ち抜くために、ダイとパンチを用意した。
【００５３】
パンチおよびダイはパンチ基材部を焼入れ鋼（ＳＫＤ−１１）で製作した。Ｌ字パンチ部Ｐ１の外径は、ワークＷを打抜きたい形状よりも外周が１５μｍ程度大きな形状とした。
【００５４】
パンチ基材とダイと上下動式の金型ユニット取付け、両者の形状が軸上で一致するように調整した。この金型ユニットは、ダイ側は動かずにパンチ側のみが上下動する構造である。
【００５５】
次に、パンチ基材の下死点を、ダイの平坦面から１５μｍの高さに調整した。
【００５６】
この状態で、図３に示すように、パンチ基材の先端部に四角形に切り出した厚さ２５μｍで均一な鉄板６を接着剤にて貼り付けた。鉄板と焼入れ鋼（ＳＫＤ−１１）は後者のほうがより硬い。
【００５７】
パンチ基材Ｄ１の端面に鉄板６を貼り付けたまま、パンチを下死点まで下降した。その結果、プラスチック板６は打抜かれ、接着されている箇所はパンチ基材Ｄ１端面に張り付いたままだった。
【００５８】
このパンチ部分の一部をＣＣＤカメラにて撮影した。写真を図１０に示す。
【００５９】
パンチ基材Ｐ１の端面にプラスチック板６が張り付いており、鉄板６はダイの内面と同様の外形に打ち抜かれており、鋭利なエッジを有していた。
（ワークの打抜き）
ワークＷとして厚さが２０μｍのアルミ箔Ｗをダイのエッジ面上に挿入し、図９に示すように上方にあるパンチを下死点まで下降させた。
【００６０】
パンチを下死点まで下降させ、再び上昇させた後に、打抜かれたワークを取り出した。アルミ箔ＷはＬ字形に打抜かれ、その大きさはダイ穴Ｄ１の形状とほぼ一致していた。また、切断面は写真（図１１）に示すように、目立つバリやカエリが無く、良好な状態であった。
【００６１】
パンチの上下動と、それに伴いワークＷを上下動一回に対して挿入と取出しを連続的に繰り返し、５００ショット打抜いた。その時点で金型の上下動を中断し、パンチ部Ｐを観察した。
【００６２】
鉄製のパンチ薄板は数μｍ摩耗していたために、接着部分から剥がして除去した。続いて、未使用で同じ厚さのプラスチック板６を従前の通りパンチ基材部に貼り付け、そのままの状態で打抜き、新たなパンチ薄板Ｐ２を得た。交換したパンチ薄板Ｐ２も、最初のパンチ先端部材と同様に、ワークを優れた切断面で切断が可能であった。
【００６３】
なお、同様にダイ穴Ｄ１周辺も観察したが、こちらは硬さがアルミ箔Ｗ、パンチ基材Ｐ１、パンチ薄板Ｐ２のいずれと比較しても大きいために、摩耗量はわずかであり、交換の必要はなかった。
（実施例２）
実施例１と他の条件は同様で、以下に記載の事項だけを変更した。
（１）パンチ基材部の材質を焼入れ鋼ＳＫＤ１１から炭素鋼Ｓ４５Ｃに変更
（２）パンチ先端部となる薄板の材質をステンレスから焼入れ鋼ＳＫ材に変更、薄板の厚さを２５μｍから５０μｍに変更
（３）ワークの材質をアルミ箔から樹脂シート（ポリプロピレン材）に変更、厚さを２０μｍから１０μｍに変更
なお、ダイの材質は超硬合金で変更しておらず、焼入れ鋼ＳＫは炭素鋼Ｓ４５Ｃよりも硬い。
【００６４】
この条件にて、ワークの打抜きを行なったところ、バリやカエリが殆どなく、組織が崩れていない切断断面を得ることができた。寿命については、１００万ショット良好に打ち抜いた時点でパンチ先端部に若干の摩耗が見られたために、接着部分から剥がして除去した。続いて、未使用で同じ厚さのＳＫ材板を従前の通りパンチ基材部に貼り付け、下死点などの設定はそのままの状態でＳＫ板を打抜き、新たなパンチ先端薄板Ｐ２を得た。交換に要した時間は１０分ほどで、交換後のパンチ先端部Ｐ２も、最初のパンチ先端部と同様に、樹脂材を優れた切断面で切断が可能であった。交換時間が極めて短く、コストも掛からずに交換ができた。
【符号の説明】
【００６５】
Ｐ    パンチ
Ｐ１  パンチ基材部
Ｐ２  パンチ先端部
Ｄ    ダイ
Ｄ１  ダイ穴
Ｄ２  
Ｗ    ワーク（被切断材）
Ｗ１  ワークの打抜き形状
１    金型フレーム
２    ダイ平坦面
３    パンチ基材部Ｐ１と薄板の接合部
４    パンチの移動方向
５    ワークの抜きカス
６    薄板
７    打抜かれたワーク
１００    本発明の金型
【図１】
2015188966.tif 000003
【図２】
2015188966.tif 000004
【図３】
2015188966.tif 000005
【図４】
2015188966.tif 000006
【図５】
2015188966.tif 000007
【図６】
2015188966.tif 000008
【図７】
2015188966.tif 000009
【図８】
2015188966.tif 000010
【図９】
2015188966.tif 000011
【図１０】
2015188966.tif 000012
【図１１】
2015188966.tif 000013